FR 3024553 A1 20160205 FR 1457318 A 20140729 S56503PA FOF.IV " J'IONS DE GELS POUR LA DETECTION ET LA LOCALISATION D'UNE CONTAMNATION RADIOACTIVE EN SURFACE DE SUBSTRATS SOLIDES ET PROCEDE DE TECTIOL, DE LO:. LISATION ET DE DECONTAIVIINATIO 1 UTILISANT CES GELS. DESCRIPTION DOMAINE TECUUQUE L'invention a trait à des gels pour détecter et localiser une contamination radioactive en surface d'un substrat solide, et le cas échéant, pour procéder à sa décontamination. Plus précisément, l'invention a trait à des gels pour détecter et localiser une contamination radioactive en surface d'un substrat en un matériau solide, grâce notamment à un changement de couleur des gels dans le domaine visible ou à une atténuation de la couleur des gels, c'est-à-dire une décoloration des gels. Par détection et localisation en surface, on entend que la détection et la localisation ont lieu à la surface du substrat par observation du gel déposé sur cette surface, et par contamination radioactive, on entend une contamination causée par au moins une espèce contaminante radioactive émettant un rayonnement tel qu'un rayonnement a, 0, ou y; cette espèce radioactive se trouvant sur ladite surface et éventuellement sous ladite surface dans la profondeur du substrat. La présente invention a trait, en outre, à un procédé de détection et de localisation d'une contamination radioactive en surface d'un substrat en un matériau solide, qui utilise lesdits gels, ce procédé pouvant également comporter une décontamination dudit substrat au moyen desdits gels. Le domaine technique de l'invention peut ainsi, de manière générale, être défini comme celui de la détection et de la localisation de contaminants radioactifs ainsi que la décontamination, au moyen de gels. S56503PA ÉTAT DE LA TECHNIQUE ANTÉRIEURE Il existe différents types de rayonnements. Selon leur nature, on distingue les rayonnements ionisants et les rayonnements non ionisants. Les rayonnements ionisants peuvent être, soit des rayonnements électromagnétiques comme les rayons y ou les rayons X, soit des rayonnements de particules comme les rayons a, les rayons [3 ou les neutrons. Dans la présente, on s'intéresse plus particulièrement à la mise en évidence, à la révélation, à la détection de la contamination surfacique radioactive et donc aux rayonnements a, 13 et y. Dans les installations nucléaires, les personnels formés à la détection, au contrôle et à la décontamination des locaux utilisant des matières radioactives utilisent des outils de détection des rayonnements ; ce sont des détecteurs « physiques classiques » appelés contaminamètres tels que les détecteurs à semi-conducteurs, les chambres à gaz, les scintillateurs. Ces détecteurs de rayonnements sont relativement encombrants, onéreux, nécessitent une calibration et un personnel formé et compétent pour leur utilisation. Ils sont difficilement utilisables en cas d'accidents majeurs avec des débits de dose importants, par exemple aux alentours des réacteurs nucléaires, dans les piscines de stockage, et au quotidien pour les nombreuses réalisations de mesures radiologiques lors des opérations d'assainissement et de démantèlement de zones, d'ateliers et d'installations nucléaires où le débit de dose susceptible d'être reçu en une heure est supérieur ou égal à 0,1 Sv.h-1. Un détecteur de rayonnement peut être défini comme un dispositif technique qui change d'état ou de situation en présence rayonnement pour la détection duquel il a été spécifiquement conçu. La détection des rayonnements est une étape primordiale afin de détecter puis de mesurer l'activité des substances radioactives. La détection des rayonnements nucléaires implique une interaction entre le rayonnement et un matériau de détection dont est équipé le détecteur. S56503PA Les détecteurs de rayonnement peuvent être classés en deux grandes familles selon la nature de l'interaction entre le matériau de détection, milieu détecteur, et le rayonnement et la manière dont on opère la détection. A la première famille de détecteurs de rayonnement appartiennent les détecteurs dans lesquels la détection est opérée électroniquement. Il s'agit en d'autres termes des détecteurs électroniques classiques. A la seconde famille de détecteurs de rayonnements appartiennent les détecteurs dans lesquels la détection est réalisée visuellement, il s'agit en général des détecteurs à révélateurs chimiques. Dans ces détecteurs, les rayonnements induisent des réactions chimiques conduisant à un changement de couleur ou de comportement au sein du matériau de détection, milieu détecteur. Parmi les détecteurs appartenant à cette famille disponibles dans le commerce, on peut citer les dosimètres Perspex Harwell Amber' 3042 et les dosimètres Far West Technology® (FWT-60). Les Dosimètres Perspex Harwell Amber® sont en poly-méthacrylate de méthyle (PM MA) et sont constitués par des pièces optiquement transparentes. Ils sont de couleur rouge, et sont hermétiquement enfermés dans des sachets. Ils ont la forme de rectangles (30 x 11mm) avec une épaisseur de 3± 0,55 mm. Ils sont conçus pour mesurer des doses dans les gammes comprises entre 1 et 30 kGy et entre 10 et 30 kGy, avec un suivi par spectrophotométrie UV-Vis respectivement à 603 et à 651 nm. La précision de la mesure de la dose absorbée est de quelques pourcents dans ces deux gammes. Le principe de la détection est le suivant : lors de l'interaction des rayonnements ionisants y avec le PMMA, des radicaux libres sont produits. Le dosimètre devient plus foncé et l'absorbance optique est modifiée aux longueurs d'onde caractéristiques: 603 et 651 nm [Fernandez et al., 2005]. La mesure de l'absorbance à 603 nm après une exposition d'une durée déterminée est proportionnelle à la dose déposée. Le débit de dose correspondant peut alors être calculé. 556503PA Les dosimètres Far West Technology® (FWT-60) sont des films minces d'une épaisseur de 47 jim, incolores contenant un colorant : l'hexa (hydroxyéthyl) aminotriphénylacétonitrile (HHEVC). Le colorant présente initialement une bande d'absorption dans le domaine de l'UV à À= 254 nm. Lors de l'irradiation, le clivage du groupe CN- de la molécule provoque un changement de couleur, du blanc au pourpre, en fonction de la dose reçue. La mesure de l'absorbance par spectrophotomètre UV-Visible à 510, 600 et 605 nanomètres permet de calculer la dose absorbée. Ces dosimètres sont conçus pour mesurer une dose comprise entre 500 Gy et 200 kGy avec une erreur de précision de ± 6,5%. Cependant, ces dosimètres ne sont pas adaptés à la détection d'une contamination en surface. Ils ne servent qu'à la mesure de la dose d'irradiation y reçue par l'échantillon. Les dosimètres les plus sensibles détectent une dose de l'ordre de quelques Grays. On connaît, par ailleurs, des gels chimiques radiosensibles à savoir le gel dit gel de Fricke, le gel dit gel de FAX (« Ferrous Agarous Xylenol orange » en anglais) qui est une modification du gel de Fricke, et le gel dit gel de BANG (« Bis Acrylamide Nitrogen Gel » en anglais) qui sont uniquement utilisés en radiothérapie. Le gel dit gel de Fricke est un gel constitué d'une matrice gélifiée d'agarose (0,5% en masse), avec 0,4 mM de sulfate de fer (Fe', 50421 [Rousselle et al., 1998]. Ce gel est concentré à 25 mM en acide sulfurique (H2SO4) afin de limiter l'oxydation des ions Fe' en Fe3+. Au cours d'une irradiation y, les ions ferreux subissent une oxydation et se transforment en ions ferriques (Fe31 [Fenton, 1894]). Afin d'observer ce phénomène à l'oeil nu, l'ajout d'un colorant métallo chromique, l'orange de xylénol, au gel de Fricke est indispensable. Le gel ainsi obtenu, qui provient d'une modification du gel de Fricke, est appelé gel de FAX. Le gel de FAX change de couleur en fonction de la charge de l'ion du fer métallique complexé par le Xylénol Orange. En effet, le composé Fe2*-Xylénol orange possède une coloration jaunâtre alors que le complexe Fe3+- Xylénol orange possède une coloration bleu violette. 556503PA Les gels de Fricke et les gels de FAX ont été beaucoup utilisés pour la vérification de la répartition de la dose tridimensionnelle dans l'espace délivrée par différentes techniques de radiothérapie. Cependant, ces gels contiennent de l'agarose d n'est pas un composé viscosant rhéofluidifiant impliquant que ces gels sont difficilement pulvérisables, n'adhèrent pas à une paroi verticale, et ne peuvent pas être facilement récupérés après séchage. Ces gels ne sont donc pas adaptés à la détection de contaminations radioactives a et I3-y de surface. Le gel de BANG, quant à lui, est constitué de gélatine (5 % en masse) et d'un monomère acrylique (3% en masse) réparti dans le gel. Sous l'action des rayonnements, des radicaux sont créés par radiolyse de l'eau et déclenchent la polymérisation radicalaire des monomères. Le gel devient blanchâtre et indique visuellement la présence des rayonnements. On remarque, qu'à partir de quelques Grays (par exemple 4,5 Gy), la transparence du gel diminue. La diminution de la transparence est donc proportionnelle à la dose reçue. Ce gel de Bang est sensible à l'atmosphère environnante, en particulier à l'oxygène de l'air qui perturbe la polymérisation et donc la visualisation, de la présence des rayonnements. Comme les gels de Fricke ou les gels de FAX, le gel de BANG permet de déterminer la répartition tridimensionnelle de la dose sur des images d'IRM. Il apparaît donc qu'il existe au regard de ce qui précède, un besoin pour des gels de détection de la contamination radioactive d'une surface solide qui soient facilement applicables sur une surface, de préférence par une technique de pulvérisation, qui adhèrent à toutes les surfaces sur lesquelles ils sont appliqués quelles que soient la forme, la géométrie et l'orientation, notamment verticale, de cette surface, et qui puissent être facilement éliminés après séchage par une technique évitant toute dissémination de la contamination. Ces gels doivent aussi permettre de détecter de manière fiable, et visuellement évidente, cette contamination quel qu'en soit le type, qu'il s'agisse aussi bien d'une contamination a ou I3 en surface, que d'une contamination (3-y en surface ou encore d'une contamination y en profondeur. 556503PA Ces gels doivent posséder une sensibilité élevée et assurer la détection de la contamination même à des doses et activités peu élevées, et quel que soit le matériau de la surface. Ces gels peuvent également avantageusement être des gels assurant la décontamination des surfaces dont la contamination a été détectée et localisée. Le but de la présente invention est de fournir des gels de détection et de localisation, voire de décontamination, qui répondent entre autres aux besoins et exigences énumérés plus haut. EXPOSÉ DE L'IrvErT1oI Ce but, et d'autres encore, sont atteints conformément à l'invention par l'élaboration de gels pour détecter et localiser une contamination radioactive en surface d'un substrat en un matériau solide, ladite contamination étant causée par au moins une espèce radioactive se trouvant en surface du substrat solide et/ou sous ladite surface dans la profondeur du substrat comprenant : un composé C susceptible de changer de couleur dans le domaine visible ou de longueur d'onde d'émission en dehors du domaine visible, ou de présenter une diminution de son absorbance, par exemple une décoloration, lorsqu'il est mis en contact avec ladite espèce radioactive et/ou lorsqu'il est exposé à un rayonnement émis par dite espèce radioactive; un agent viscosant organique rhéofluidifiant ; un solvant aqueux ; - éventuellement un agent viscosant inorganique rhéofluidifiant ; - éventuellement un retardateur de séchage et agent de décontamination choisi parmi les acides minéraux et organiques. L'incorporation d'un tel composé C spécifique dans un gel de détection et de localisation d'une contamination radioactive contenant un agent viscosant organique rhéofluidifiant, et éventuellement un agent viscosant inorganique rhéofluidifiant n'a jamais 556503PA été décrite ou suggérée dans l'art antérieur représenté notamment par les gels de Fricke ou les gels de FAX décrits plus haut. En effet, les gels de Fricke ou les gels de FAX décrits plus haut contiennent de l'agarose qui n'est pas un composé viscosant rhéofluidifiant avec tous les inconvénients qui en résultent et qui ont déjà été exposés plus haut. Ainsi, avec les viscosants rhéofluidifiants des gels selon l'invention, la viscosité diminue sous l'effet de l'agitation pour faciliter la pulvérisation du gel, le temps de reprise de viscosité est court une fois le gel pulvérisé ( Au contraire des gels de Fricke ou des gels de FAX, les gels selon l'invention qui contiennent un agent viscosant organique rhéofluidifiant, et éventuellement un agent viscosant inorganique rhéofluidifiant sont facilement pulvérisables, adhèrent à une paroi verticale, et peuvent être facilement récupérés après séchage par exemple par décollement, essuyage ou aspiration. Les gels selon l'invention sont donc, au contraire notamment des gels de Fricke ou des gels de FAX, très bien adaptés à la détection de contaminations radioactives a et 0-y de surface. Les gels selon l'invention permettent une détection et une localisation, fiables et faciles, ils sont d'une mise en oeuvre aisée ; en d'autres termes, ils peuvent être facilement déployés sur le terrain, ils sont peu coûteux, car ils font appel à des constituants largement disponibles dans le commerce et d'un prix peu élevé. Les gels selon l'invention peuvent être appelés gels de détection, localisation, d'une contamination radioactive, et lorsqu'ils contiennent de plus un retardateur de séchage qui joue le rôle d'agent de décontamination, les gels selon l'invention peuvent être alors qualifiés de gels de détection, localisation et de décontamination. Selon un premier mode de réalisation, les gels selon l'invention sont constitués de : - un composé coloré constitué d'un ligand organique et d'un ion métallique; - un agent viscosant organique rhéofluidifiant ; un solvant aqueux ; 556503PA - éventuellement un retardateur de séchage et agent de décontamination choisi parmi les acides minéraux et organiques. Les gels selon ce premier mode de réalisation sont donc des gels organiques comprenant uniquement un viscosant organique rhéofluidifiant et qui ne comprennent donc pas de viscosant inorganique, le viscosant organique préféré étant le xanthane s'agissant d'un polymère rhéofluidifiant à contrainte seuil, point fondamental, empêchant la formation de coulure sur une paroi verticale. Avantageusement, le ligand organique est le xylénol orange et l'ion métallique est l'ion ferreux, Fer II, en solution dans l'acide sulfurique, par exemple à une concentration de 20 mmol/L de gel. Ainsi, le composé coloré est le Xylénol Orange-Fer U. De préférence, ce gel contient aussi un retardateur de séchage qui joue également le rôle d'agent de décontamination, tel qu'un acide comme l'acide nitrique, l'acide sulfurique, l'acide perchlorique, l'acide oxalique, ou l'acide phosphorique, par exemple à une concentration de 0,01 à 2 mon. L'acide phosphorique est préféré. Ce retardateur de séchage permet une récupération plus facile par essuyage, augmente le temps de révélation et permet une décontamination. De préférence, les gels selon ce premier mode de réalisation de l'invention sont constitués de préférence, de : - de 20 à 80 gmol/L du ligand organique tel que le xylénol orange; 0,4 mmol/L par exemple de l'ion métallique, tel que l'ion ferreux dans de l'acide sulfurique, par exemple à une concentration de 20 mnnol/L ; - de 10 à 50 g/L de l'agent viscosant organique rhéofluidifiant tel que la gomme xanthane ; - éventuellement de 0,01 à 2 nnol/L, de préférence de 0,2 à 2 mol/L, du retardateur de séchage et agent de décontamination tel que l'acide phosphorique ; - et le reste de solvant aqueux, de préférence l'eau. Dans ces gels, il se produit généralement, une oxydation radiolytique du composé ligand-ion métallique, et plus exactement de l'ion métallique. Ainsi le composé Xylénol Orange-Fer II est-il oxydé en complexe Xylénol Orange-Fer III. S56503PA Les gels selon l'invention, selon ce premier mode de réalisation, permettent une révélation de la contamination alpha, par exemple dije au plutonium, mais aussi des contaminations béta et gamma, par changement de couleur (par exemple du jaune au bleu pour ces gels dits de « FXX » : Fer(II)-Xanthane-Xylenol orange) en quelques heures, 48 heures au maximum, pour des doses (gamma) de quelques grays ou des activités de quelques 1 000 Bq/cm2. Ces gels sont déposés en film (ou couche) dit mince. Ce film a généralement une épaisseur de l'ordre de 50 gm à 6 mm en fonction de la contamination radioactive pressentie / attendue. L'épaisseur d'utilisation recommandée de ces gels est de 50 gm à 100 gm pour la détection d'une contamination alpha, jusqu'à 2 mm pour la détection d'une contamination béta et de 2 mm à 6 mm pour la détection d'une contamination gamma. Selon un deuxième mode de réalisation des gels selon l'invention, le composé C est un colorant organique et les gels sont constitués de : un colorant organique ; un agent viscosant organique rhéofluidifiant ; un solvant aqueux ; - éventuellement un agent viscosant inorganique rhéofluidifiant ; - et éventuellement un retardateur de séchage et agent de décontamination choisi parmi les acides minéraux et organiques ; Les gels, selon ce deuxième mode de réalisation de l'invention, sont donc des gels soit organiques, lorsqu'ils ne comprennent pas d'agent viscosant inorganique, soit organominéraux, hybrides, lorsqu'ils comprennent un agent viscosant inorganique. Comme dans le premier mode de réalisation, le viscosant organique rhéofluidifiant est de préférence le xanthane car il s'agit d'un polymère rhéofluidifiant à contrainte seuil empêchant la formation de coulure sur une paroi verticale. De préférence, le gel selon ce deuxième mode de réalisation, comprend un mélange viscosant organique rhéofluidifiant, tel que la gomme xanthane, et d'un coviscosant inorganique (ou minéral) rhéofluidifiant, tel que la silice, ce coviscosant inorganique permettant, après séchage du gel, une délamination, c'est-à-dire un décollement du e':.-rt 556503PA en un seul morceau, ou une fracturation de la couche de gel facilitant sa récupération par brossage ou aspiration. Le colorant organique est soluble dans le solvant aqueux ; :: s'agit donc d'un colorant hydrosoluble. Avantageusement, le colorant organique est choisi parmi l'Erioglaucine, le Xylénol orange, le Reactive Black 5, la Rhodamine 6 G, la Safranine O, l'Auramine 0, le Méthyl orange, le Méthyl rouge, le Congo rouge, le Km- Erici -.- rne T, et leurs mélanges. Parmi ces colorants organiques, l'Erioglaucine est préférée du fait de sa radiosensibilité élevée. Ces gels permettent notamment une localisation de la contamination labile ou fixée de type gamma, surfacique ou en profondeur (par exemple une contamination de type gamma dans un béton), par décoloration du colorant organique, détecteur coloré. Dans ces gels suivant la nature du colorant et de la contamination, il se produit généralement un changement de couleur ou une atténuation de la couleur du gel suite à une réaction chimique du gel, telle qu'une réaction d'oxydoréduction ou une réaction de complexation, avec les espèces radioactives labiles comme le Pu(VI) avec lesquelles il se trouve directement en contact. Mais ces gels peuvent également subir un changement de couleur ou une atténuation de leur couleur suite à une réaction radiochimique de dégradation de la molécule organique de colorant par radiolyse. Par exemple, un gel qui contient de l'érioglaucine réagit par complexation avec une contamination labile d'un sel de plutonium (VI). De préférence, ces gels contiennent un agent de décontamination et retardateur de séchage tel qu'un acide comme l'acide nitrique, l'acide sulfurique, l'acide perchlorique, l'acide oxalique, ou l'acide phosphorique par exemple à une concentration de 0,01 à 2 mol/L, l'acide phosphorique étant préféré. Ce retardateur de séchage permet une récupération plus facile par essuyage, augmente le temps de révélation et permet une décontamination. De préférence, les gels selon ce deuxième mode de réalisation sont constitués de: - de 20 à 50 J colorant organique; 556503PA - de 8 à 25 g/L de l'agent viscosant organique rhéofluidifiant, tel que la gomme xanthane ; éventuellement de 1 à 5% en masse, de l'agent viscosant inorganique, tel que la silice ; - éventuellement de 0,01 à 2 mol/L, de préférence de 0,2 à 2 mol/L, du retardateur de séchage et agent de décontamination tel qu'un acide, comme l'acide phosphorique ; - et le reste de solvant aqueux, de préférence l'eau. Comme on le verra plus loin, la couche de gel selon ce second mode de réalisation, déposée sur la surface a généralement une épaisseur de 2 à 6 mm pour augmenter la sensibilité du gel vis-à-vis d'une contamination gamma. Un troisième mode de réalisation conduit à inclure, à la place du composé coloré Fell - Xylenof orange du premier mode de réalisation ou des colorants organiques du second mode de réalisation, un scintillateur qui peut être radioluminescent dans le visible ou dans l'ultraviolet. Le scintillateur est excité par le rayonnement ionisant. Lors de la désexcitation du matériau, les photons émettent une lumière visible ou dans l'ultraviolet. U existe deux grandes familles de scintillateurs : les scintillateurs inorganiques et les scintillateurs organiques. - Parmi les scintillateurs inorganiques on peut citer : l'iodure de sodium dopé thallium (Nal(TI)), l'iodure de césium dopé thallium (CsI(TI)), sulfure de zinc dopé argent (ZnS(Ag)), lithium dopé europium (LiI(E0), fluorure de baryum (BaF2)...Parmi les scintillateurs organiques on peut citer : l'anthracène, le stilbène, le p-therphényl... Il n'y a aucune limitation quant à la couleur du composé C, tel que le complexe coloré ou le colorant hydrosoluble, avant son application sur la surface. Cette couleur est généralement la couleur qu'il va communiquer au gel. Généralement, le gel a donc une couleur identique à la couleur du composé C qu'il contient. Il est toutefois possible que le gel possède une couleur qui diffère de la couleur 556503PA du composé[ qu'il contient, par exemple dans le cas où le composé C réagit avec l'agent actif de décontamination. Avantageusement, le composé C est choisi de telle sorte qu'il donne aux gels (c'est- à-dire aux gels à l'état humide tel que définis plus haut, avant séchage) une couleur différente de la couleur de la surface à traiter, sur laquelle les gels sont appliqués. Les gels selon l'invention répondent à l'ensemble des besoins et exigences mentionnés plus haut, ils ne présentent pas les inconvénients, défauts, limitations et désavantages des gels de l'art antérieur tels que le gel de « FAX ». Avantageusement et de préférence, l'agent viscosant organique rhéofluidifiant est la gomme xanthane puisqu'elle est, d'une part, soluble à froid dès 20°C et qu'elle possède, d'autre part, les meilleures propriétés rhéologiques en termes d'adhérence (fluide à seuil) sur une paroi verticale, de temps de reprise de viscosité et de visco-élasticité pour l'application. Les gels préférés de l'invention sont donc les gels à base de xanthane selon les deux modes de réalisation précités. Lorsqu'un viscosant inorganique rhéofluidifia nt, tel que de la silice, est ajouté en plus du xanthane, en particulier selon le deuxième mode de réalisation sa présence permet au film de gel hybride de se fragiliser et de se détacher de la paroi au cours du séchage. Lorsque les gels selon l'invention contiennent un agent viscosant inorganique, les gels sont alors des solutions colloïdales, ce qui signifie que les gels selon l'invention contiennent des particules solides inorganiques d'agent viscosant dont les particules élémentaires, primaires, ont une taille généralement de 2 à 200 nm. Ces particules solides, minérales, inorganiques jouent le rôle de viscosant pour permettre à la solution, par exemple la solution aqueuse, de se gélifier et ainsi d'adhérer aux surfaces de la pièce à traiter, décontaminer, quelles que soient géométrie, leur forme, leur taille, et où que se trouvent les contaminants à éliminer. Avantageusement, l'agent viscosant inorganique peut être choisi parmi les oxydes de métaux tels que les alumines, les oxydes de metalloïdes tels que les silices, les hydroxydes de métaux, les hydroxydes de metalloïdes, les oxyhydroxydes de métaux, les 556503PA oxyhydroxydes de métalloïdes, les aluminosilicates, les argiles telles que la smectite, et leurs mélanges. En particulier, l'agent viscosant inorganique peut être choisi parmi les alumines (A1203) et les silices (Si02). L'agent viscosant inorganique peut ne comprendre qu'une seule silice ou alumine ou un mélange de celles-ci, à savoir un mélange de deux silices différentes ou plus (mélange Si02/3i02), un mélange de deux alumines, différentes ou plus (mélange A1203/A1203), ou encore un mélange d'une ou plusieurs silices avec une ou plusieurs alumines (mélange 5102/A1203). Avantageusement, l'agent viscosant inorganique peut être choisi parmi les silices pyrogénées, les silices précipitées, les silices hydrophiles, les silices hydrophobes, les silices acides, les silices basiques comme la silice Tixosile 73, commercialisée par la société Rhodia, et leurs mélanges. Parmi les silices acides, on peut notamment citer les silices pyrogénées ou fumées de silice « Cab-O-Sil® » M5, H5 ou EH5, commercialisées par la société CABOT, et les silices pyrogénées commercialisées par la société EVONIK INDUSTRIES sous l'appellation AEROSIL®. Parmi ces silices pyrogénées, on préférera encore la silice AEROSIL® 380 d'une surface spécifique de 380 m2/g qui offre les propriétés viscosantes maximales pour une charge minérale minimale. La silice utilisée peut aussi être une silice dite précipitée obtenue, par exemple par voie humide, par mélange d'une solution de silicate de soude et d'un acide. Les silices précipitées préférées sont commercialisées par la société EVONIK INDUSTRIES sous le nom de SIPERNAT® 22 L5 et FK 310 ou encore par la société RHODIA sous le nom de TIXOSIL® 331, cette dernière est une silice précipitée dont la surface spécifique moyenne est comprise entre 170 et 200 m2/g. Avantageusement, l'agent viscosant inorganique est constitué par un mélange d'une silice précipitée et d'une silice pyrogénée. L'alumine peut être choisie parmi les alumines calcinées, les alumines calcinées broyées, et leurs mélanges. S56503PA A titre d'exemple, on peut citer le produit vendu par la société EVONIK INDUSTRIES sous la désignation commerciale « Aeroxide Alumine C » qui est de l'alumine fine pyrogénée. De manière avantageuse, selon l'invention, l'agent viscosant inorganique, minéral, est constitué par une ou plusieurs silice(s) représentant généralement de 1% à 5% en masse Une telle concentration en silice permet généralement d'assurer un séchage du gel à température comprise entre 20°C et 50°C et à une humidité relative comprise entre 20% et 60% en moyenne en 30 minutes à 5 heures. La nature de l'agent viscosant inorganique, minéral, notamment lorsqu'il est constitué d'une ou plusieurs silice(s), influence le séchage des gels selon l'invention et la granulométrie du résidu obtenu. En effet, lorsque les gels contiennent un agent viscosant inorganique, les gels secs se présentent sous la forme de particules de taille contrôlée, plus précisément de paillettes solides millimétriques, dont la taille va généralement de 1 à 10 mm, de préférence de 2 à 5 mm grâce notamment aux compositions précitées de la présente invention, en particulier lorsque l'agent viscosant est constitué par une ou plusieurs silice(s). Précisons que la taille des particules correspond généralement à leur plus grande dimension. En d'autres termes, les particules solides minérales des gels selon l'invention, par exemple de type silice ou alumine, outre leur rôle de viscosant, jouent également un rôle fondamental lors du séchage des gels car elles assurent soit la fracturation des gels pour aboutir à un déchet sec sous forme de paillettes, ce qui facilite la récupération des gels secs par aspiration ou par brossage, soit la délamination des gels permettant la récupération des gels par simple décollement en un seul morceau. Comme son nom l'indique, le retardateur de séchage, généralement acide, limite le phénomène de séchage des gels et permet de garder un filn- ;:?. gel humide. En d'autres termes, la présence d'un retardateur de séchage fait que les gels sèchent seulement partiellement et non plus totalement. Les gels contiennent encore des molécules de solvant tel que de l'eau dans une proportion de 5 à 40% en masse, par S56503PA exemple 25% en masse de la masse du gel à la fin du séchage. Autrement dit, les gels sont toujours imprégnés d'eau à la fin du séchage. La durée de l'évaluation, observation, est augmentée, et la récupération des gels facilitée car elle se fait alors par simple essuyage, éventuellement après remouillage du gel par du solvant éventuellement réchauffé. Le retardateur de séchage joue un rôle d'agent de décontamination notamment lorsqu'il s'agit d'un acide. Cet agent de décontamination permet d'éliminer un contaminant nucléaire, radiologique, radioactif, qu'il soit organique ou minéral, liquide ou solide, quelle que soit sa forme massive ou particulaire, contenu dans une couche de surface du matériau de la pièce à traiter, sous la forme d'un film ou contenu dans un film, par exemple un film de graisse à la surface de la pièce, sous la forme d'une couche ou contenu dans une couche, par exemple une couche de peinture à la surface de la pièce, ou tout simplement déposé sur la surface de la pièce. L'agent de décontamination et retardateur de séchage est avantageusement choisi parmi l'acide nitrique, l'acide sulfurique, l'acide perchlorique, l'acide oxalique, l'acide phosphorique, et leurs mélanges. L'agent de décontamination et retardateur de séchage est généralement utilisé à une concentration 0,01 à 2 mol/L. de gel, de préférence de 0,2 à 2 mol/L. de gel afin de garantir un temps de séchage du gel suffisant pour réaliser des observations fiables lors de l'étape b) du procédé selon l'invention tel qu'exposé plus bas, et pour réaliser la décontamination. Par exemple, la concentration de l'agent de décontamination et retardateur de séchage est choisie pour assurer un séchage du gel à une température comprise entre 20°C et 50°C et à une humidité relative comprise entre 20% et 60 % en moyenne en 30 minutes à 5 heures. Le solvant aqueux du gel selon l'invention est de préférence l'eau. L'invention concerne, en outre, un procédé de détection et de localisation d'une éventuelle contamination radioactive en surface d'un substrat solide, ladite contamination étant causée par au moins une espèce radioactive susceptible de se trouver en surface du 556503PA substrat solide et/ou sous ladite surface dans la profondeur du substrat dans lequel on réalise les étapes successives suivantes : a) on dépose une couche d'un gel selon l'invention, tel que décrit plus haut, sur la dite surface; b) on maintient le gel sur la surface pendant une durée qui est la durée suffisante - pour que le composé C change de couleur dans le domaine visible ou de longueur d'onde d'émission en dehors du domaine visible, ou présente une diminution de son absorbance, par exemple une décoloration, du fait de sa mise en contact avec ladite espèce radioactive et/ou lors de son exposition à un rayonnement émis par ladite espèce radioactive ; - et pour que le gel sèche et forme un résidu sec et solide contenant éventuellement ladite espèce radioactive ; et pendant cette durée, on observe les changements de couleur du gel dans le domaine visible ou de longueur d'onde d'émission du gel en dehors du domaine visible, ou les diminutions de l'absorbance du gel, par exemple les décoloration du gel, ainsi que la(les) zones de la couche de gel dans laquelle (lesquelles) se produisent les changements de couleur du gel dans le domaine visible ou de longueur d'onde d'émission du gel en dehors du domaine visible, ou les diminutions de l'absorbance du gel, par exemple les décolorations du gel; c) éventuellement, on élimine le résidu sec et solide contenant éventuellement ladite espèce radioactive. d) Eventuellement, on observe sur le résidu réhumidifié si besoin, les changements de couleur du résidu dans le domaine visible ou de longueur d'onde d'émission en dehors du domaine visible ou les diminutions d'absorbance Dans le procédé selon l'invention, les gels selon l'invention sont déposés directement au contact de la surface pour réaliser une détection et une localisation de la contamination du substrat. S56503PA Le procédé selon l'invention est un procédé de détection, c'est à qu'il va fournir une indication sur la présence ou non d'une contamination radioactive selon que se produit ou non, dans l'ensemble de la couche de gel déposée, un changement de couleur des gels dans le domaine visible ou de longueur d'onde d'émission des gels en dehors du domaine visible, ou une diminution de l'absorbance des gels, par exemple une décoloration des gels. Le procédé selon l'invention est aussi un procédé de localisation de cette contamination détectée, car la(les) zones (de surface) de la couche de gel dans laquelle (lesquelles) se produisent les changements de couleur des gels dans le domaine visible ou de longueur d'onde d'émission des gels en dehors du domaine visible, ou les diminutions de l'absorbance des gels, par exemple les décolorations des gels donnent une indication sur la localisation de cette contamination. Par diminution de l'absorbance, on entend généralement que l'absorbance du gel sec (par exemple sous la forme de paillettes) diminue de 10% à 99% par rapport à l'absorbance que présente initialement le gel -humide- lors de l'application du gel sur la surface à traiter. L'observation effectuée lors de l'étape b) du procédé selon l'invention que l'on peut aussi appeler révélation du gel peut se faire visuellement, à l'oeil nu (dans le visible) ou au moyen d'une caméra spectrale qui permet d'observer les changements de couleur plus rapidement et à de plus faibles doses et de mieux distinguer les zones. en est de même de l'observation éventuelle effectuée dans l'étape d). La révélation visuelle peut résulter notamment d'une atténuation ou d'un changement de la couleur de la couche de gel lors du séchage. La vitesse à laquelle se produisent les changements de couleur des gels dans le domaine visible ou de longueur d'onde d'émission des gels en dehors du domaine visible, ou les diminutions de l'absorbance des gels, par exemple les décolorations, atténuation de couleur des gels donnent une indication sur l'activité surfacique du matériau recouvert de gel dans l'étape b) ou dans l'étape d) une indication de l'activité massique du résidu éliminé. Si les gels utilisés contiennent en outre un retardateur de séchage qui joue aussi le rôle d'agent de décontamination alors le procédé selon l'invention est en outre un procédé de décontamination. 556503PA Le substrat solide peut être un substrat poreux ou non, sans limitation quant au matériau dont il est constitué. Le procédé selon l'invention permet de détecter avec fiabilité, précision toute contamination radioactive quelle qu'elle soit, quelle que soit l'espèce radioactive qui cause cette contamination, quel que soit le rayonnement émis par cette espèce, et où que se trouve cette espèce. Cette contamination peut être une contamination dite labile ou une contamination fixée, c'est-à-dire que cette contamination peut être causée par des radioéléments labiles, libres, qui ne sont pas fixés au matériau, immciAlisés dans celui-ci, ou par des radioéléments fixés, immobilisés. Ainsi, la contamination peut être par exemple une contamination a ou 13 en surface du substrat solide, causée par exemple par une couche d'oxyde ou par des particules ; et/ou une contamination (3-y en surface du substrat solide ; et/ou une contamination y dans la profondeur du substrat. Selon la nature de la contamination susceptible d'être détectée, la formulation du gel peut être adaptée en conséquence. Plus précisément grâce au procédé selon l'invention, on peut notamment détecter, localiser: une contamination a ou fl pure surfacique. C'est notamment le cas des couches d'oxydes, par exemple d'oxydes d'actinides ou des particules. La détection se fait alors par une réaction chimique de complexation ou d'oxydoréduction, ou par une réaction radiochimique, c'est-à-dire une réaction de dégradation des molécules colorées organiques par radiolyse. Les particules a possèdent de très faibles parcours dans la (natière, mais peuvent néanmoins pénétrer dans le gel sur quelques dizaines de microns. La contamination est ici facilement localisée car la(les) zones de la couche de gel dans laquelle (lesquelles) se produisent les changements de couleur des gels dans le domaine visible ou de longueur d'onde d'émission du gel en dehors du domaine visible, ou les diminutions de l'absorbance des gels, par exemple les décolorations des gels et qui se 556503PA présentent généralement sous la forme de taches dans la couche de gel, ont la taille et la forme de la contamination initiale détectée. - une contamination 8-y surfacique. La détection se fait alors par réaction chimique ou radiochimique. - une contamination causant une irradiation y en profondeur. C'est notamment le cas des bétons contaminés comme dans les piscines, les fosses d'entreposage, et les cheminées d'extraction. La détection se fait uniquement par radiolyse du gel, puisque ces rayonnements sont énergétiques et possèdent un pouvoir élevé de pénétration dans la matière contaminée du substrat, tel que les bétons. Avantageusement, le gel est appliqué sur la surface du substrat à raison de 100 g à 2000 g de gel par m2 de surface, de préférence de 500 à 1500 g de gel par m2 de surface, de préférence encore de 600 à 1000 g de gel par m2 de surface, ce qui correspond généralement à une épaisseur de gel déposé sur la surface comprise entre 50uinn et 6 mm Généralement la couche de gel déposée lors de l'étape a) a une épaisseur de 50 1.tm à 6 mm, de préférence la couche de gel déposée lors de l'étape a) a une épaisseur de 100 gm à 500 pim lorsque la contamination radioactive que l'on souhaite détecter et localiser est une contamination a, une épaisseur jusqu'à 2 mm lorsque la contamination radioactive que l'on souhaite détecter et localiser est une contamination r3, et une épaisseur de 2 mm à 6 mm lorsque la contamination radioactive que l'on souhaite détecter et localiser est une contamination y. Avantageusement, lors de l'étape b), le séchage est réalisé à une température de 1°C à 50°C, de préférence de 15°C à 25°C, et sous une humidité relative de 20% à 80%, de préférence de 20% à 70%. Avantageusement, les gels sont maintenus sur la surface pendant une durée de 2 à 72 heures, de préférence de 2 à 48 heures, de préférence encore de 3 à 24 heures. Avantageusement, les résidus secs et solides se présentent sous la forme de particules, par exemple de paillettes, d'une taille de 1à 10 mm, de préférence de 2 à 5 mm, ou sous la forme d'un film sec. Avantageusement, les résidus secs et solides sont éliminés de la surface solide par brossage, aspiration, décollement, ou essuyage après remouillage éventuel. 556503PA Avantageusement, les résidus éliminés peuvent être réhumidifiés si nécessaire et les changements de couleur visible ou hors u spectre visible ou les changements d'absorbance peuvent fournir un indicateur de la contamination transférée dans ces résidus. Le procédé selon l'invention possède toutes les propriétés avantageuses inhérentes aux gels qu'il met en oeuvre et qui ont déjà été largement exposées plus haut. Entre autres, le procédé selon l'invention est pratique, fiable, sûr, d'une mise en oeuvre aisée, autrement dit, il peut être facilement déployé sur le terrain même dans des environnements complexes, et d'un faible coût. En résumé, le procédé et les gels selon l'invention présentent entre autres, les propriétés avantageuses suivantes : l'application des gels par pulvérisation, - l'adhérence aux parois, - l'obtention de l'efficacité maximale de détection, de localisation et éventuellement de décontamination à l'issue de la phase de séchage des gels, - le traitement d'une gamme très large de matériaux, l'absence d'altération mécanique ou physique des matériaux à l'issue du traitement, la mise en oeuvre du procédé dans des conditions climatiques variables, - la réduction du volume de déchet, la facilité de récupération des déchets secs, la possibilité d'évaluer la contamination transférée dans ces déchets. D'autres caractéristiques et avantages de l'invention apparaîtront mieux à la lecture de la description détaillée qui suit, cette description étant faite à titre illustratif et non limitatif, en liaison notamment avec des modes de réalisation particuliers de l'invention présentés sous la forme d'exemples. 556503PA EXPOSÉ DÉTAILLÉ DE MODES DE RÉALISATION PARTICULIERS Les gels selon l'invention peuvent être facilement préparés, généralement à la température ambiante. - Préparation des gels selon le premier mode de réalisation des gels selon l'invention, gels à composé coloré, notamment gels de Fer U, Xanthane et Xylénol orange (ci-après dénommés gels FXX). Dans un réacteur contenant le solvant du gel, tel que de l'eau, on ajoute le ligand organique, tel que le Xylénol orange (Xo), à une concentration comprise par exemple entre 20 et 80.10-6 moLL-1. On agite pendant quelques minutes afin de bien homogénéiser la solution. Puis, on ajoute de l'acide sulfurique, par exemple entre 10 et 20.10-3 mol.L-1 lorsque les ions métalliques sont des ions Fe", afin de limiter l'oxydation des ions Fe' en Fe. Ensuite, on ajoute (éventuellement) un retardateur de séchage, par exemple entre 1 et 2 M, tel que l'acide phosphorique, afin de limiter le phénomène de séchage et de garder un film de gel humide. On laisse reposer la solution quelques minutes. Pendant ce temps, on ajoute une source d'ions métalliques, tel qu'un sel comme un nitrate, sulfate, halogénure de métal, par exemple le sulfate de Fer (II) notamment dans le cas où le ligand est le Xylénol orange. On peut ajouter par exemple entre 0,2 et 0,6.10-3 moLL-1 de ce sel de métal tel que le sulfate de Fer (II). On referme le réacteur rapidement afin de limiter l'oxydation des ions métalliques, par exemple des ions ferreux en ions ferriques, lorsque les ions métalliques sont sensibles à l'oxydation par l'oxygène ambiant (de l'air ?). La solution doit ensuite être stockée au froid, par exemple dans un réfrigérateur, pendant une durée suffisante, par exemple pendant au moins 23 heures, avant l'utilisation du gel pour que soit atteint l'équilibre thermodynamique de la formation du complexe coloré par exemple du complexe Xo-Fe". Le viscosant organique, tel que la gomme de xanthane (Xn), est mélangé à la solution ainsi préparée, juste avant l'utilisation du gel. S56503PA On verse la quantité de viscosant organique nécessaire, selon la consistance voulue du gel, dans la solution préparée plus haut, placée dans un récipient; par exemple on pourra verser entre 10 et 50 g de gomme de xanthane, dans 100 mL de la solution préparée. Ensuite, on chauffe le contenu du récipient, tout en agitant vigoureusement à l'aide d'un agitateur mécanique, à une vitesse de rotation par exemple de 2000 tr.mirrl, jusqu'à ki solubilisation totale du viscosant organique. Dans le cas où le viscosant organique est la gomme de xanthane, il est absolument nécessaire de maîtriser la température de chauffe : celle-ci ne doit pas dépasser 40°C afin de limiter l'hydrolyse acide de la molécule de xanthane. Enfin, le gel préparé est centrifugé par exemple à 4400 tr.min-1 durant 30 secondes afin d'éliminer les bulles piégées dans le gel lors de l'agitation. - Préparation des gels selon le second mode de réalisation des gels selon l'invention : gels à colorant organique. Le colorant peut être choisi parmi les colorants commerciaux hydrosolubles tels que l'Erioglaucine, le Xylénol orange, le Reactive Black 5, la Rhodamine 6 G, la Safranine 0, l'Auramine 0, le Méthyl orange, le Méthyl rouge, le Congo rouge, le Noir erichrome T. Le colorant est ajouté au solvant aqueux du gel en une quantité telle qu'elle permette d'obtenir une solution présentant la concentration voulue en colorant, par exemple entre 20 et 60.10-6 moLL-1. On agite le mélange de solvant, tel que de l'eau, et de colorant afin d'homogénéiser le contenu de la solution. La solution liquide de colorant ainsi préparée est gélifiée par addition d'un viscosant organique seul ou bien par un mélange d'un viscosant organique et d'un viscosant inorganique. En effet, ces gels selon le second mode de réalisation des gels selon l'invention peuvent être soit des gels organiques, soit des gels hybrides organo-minéraux. Le viscosant organique préféré est pseudo-plastique et rhéofluidifiant, tel que la gomme de xanthane, et le mélange de viscosants organique et inorganique préféré est un S56503PA mélange de gomme de xanthane, et d'un viscosant inorganique pseudo-plastique et rhéofluidifiant tel que la silice. On ajoute la gomme de xanthane dans un récipient, à une concentration qui varie par exemple entre 1 et 5 g/100 mL de solution colorante. La concentration optimale en viscosant organique est de 20 à 30 g/L. Le récipient doit être légèrement chauffé tout en agitant à l'aide d'un agitateur mécanique, par exemple à une vitesse de 2000 tr.min-1 jusqu'à la solubilisation totale du viscosant organique. Dans le cas où le viscosant organique est la gomme de xanthane, il est absolument nécessaire de maîtriser la température de chauffe : celle-ci ne doit pas dépasser 40°C afin de limiter l'hydrolyse acide de la molécule de xanthane. Pour des gels hybrides, le viscosant inorganique, tel que la silice est ajouté une fois que la gomme de xanthane est complètement solubilisée, à une concentration généralement entre 10 et 60 g/ L de solution. Le gel est agité pendant une durée suffisante, par exemple 10 minutes, par exemple à l'aide d'un agitateur mécanique, par exemple à une vitesse de rotation de 2000 tr.min-1, afin d'assurer une homogénéisation des particules de viscosant inorganique dans le gel. Il est bien évident que d'autres protocoles de préparation des gels selon l'invention peuvent être mis en oeuvre avec une addition des composants du gel dans un ordre différent de celui mentionné plus haut. Généralement, les gels selon l'invention doivent présenter une viscosité inférieure à 200 mPa.s sous un cisaillement de 1000st de manière à permettre la pulvérisation sur la surface contaminée, à distance (par exemple à une distance de 1 à 5 m) ou à proximité (par exemple à une distance inférieure à 1 m, de préférence de 50 à 80 cm). Le temps de reprise de la viscosité doit généralement être inférieur à une seconde et la viscosité sous faible cisaillement supérieure à 10 Pa.s pour ne pas couler sur une paroi. Les gels selon l'invention ainsi préparés sont ensuite appliqués, déposés sous la forme d'un film sur une surface solide d'un substrat en un matériau solide, afin de détecter et de localiser la contamination radioactive éventuelle du substrat solide, causée par au moins 556503PA une espèce radioactive susceptible de se trouver en surface du substrat solide et/ou sous ladite surface dans la profondeur du substrat. Dans tous les cas, quel que soit le matériau, l'efficacité de la détection, révélation par le gel selon l'invention est très élevée. La surface traitée peut être peinte ou non peinte. Il n'existe aucune limitation quant à la nature du matériau, ni quant à la forme, la géométrie et la taille de la surface traitée, le gel selon l'invention et le procédé le mettant en oeuvre permettent le traitement de surfaces de grande taille, de géométries complexes, présentant par exemple des creux, angles, recoins. Le gel selon l'invention assure le traitement efficace non seulement de surfaces horizontales telles que des planchers, mais aussi de surfaces verticales telles que des murs, ou de surfaces inclinées ou en surplomb telles que des plafonds. Le gel selon l'invention peut être appliqué sur la surface à traiter par tous les procédés d'application connus de l'homme du métier. Le gel peut être pulvérisé par une simple pulvérisation à la main, ou à distance (en utilisant des bras téléopérés ou des télémanipulateurs) en mettant en oeuvre une pompe pneumatique ou sous forme d'un spray. Pour l'application par pulvérisation du gel selon l'invention sur la surface à traiter, la solution colloïdale peut par exemple être véhiculée par l'intermédiaire d'une pompe basse pression, par exemple une pompe qui met en oeuvre une pression inférieure ou égale à 7 bar, soit environ 7.105 Pa. L'éclatement du jet de gel sur la surface peut être obtenu par exemple au moyen d'une buse à jet plat ou à jet rond. La distance entre la pompe et la buse peut être quelconque, par exemple elle peut être de 1 à 50 m, notamment de 1 à 25 m. Le temps de reprise de la viscosité suffisamment court des gels selon l'invention, notamment lorsqu'il s'agit de gels organominéraux, permet aux gels pulvérisés d'adhérer à toutes les surfaces, par exemple à des parois. S56503PA La quantité de gel déposée sur la surface à traiter dans le cas de gels organominéraux est généralement de 100 à 2000 g/m2, de préférence de 500 à 1500 g/m2, de préférence encore de 600 à 1000 g/m2. La quantité de gel déposée par unité de surface et, par voie de conséquence, l'épaisseur du gel déposé influence la vitesse de séchage. Ainsi, lorsque l'on pulvérise une couche de gel organominéral d'une épaisseur de 0,5 mm à 2 mm sur la surface à traiter, le temps de contact efficace entre le gel et les matériaux est alors équivalent à son temps de séchage, période pendant laquelle le gel va par exemple changer de couleur ou être décoloré, et l'agent de décontamination, retardateur de séchage va agir sur la contamination. En outre, il a été montré que la quantité de gel organominéral déposée lorsqu'elle se situe dans les plages mentionnées plus haut et en particulier lorsqu'elle est supérieure à 500 g/m2 et notamment dans la plage de 500 à 1500 g/m2, ce qui correspond à une épaisseur minimale de gel déposée par exemple supérieure à 500 p.m pour une quantité de gel déposée supérieure à 500 g/m2, permettait après séchage du gel d'obtenir une fracturation du gel sous la forme de paillettes millimétriques, par exemple d'une taille de 1 à 10 mm, de préférence de 2 à 5 mm ce qui permet de les aspirer. La quantité de gel organominéral déposée et donc l'épaisseur de gel déposée, de préférence supérieure à 500 g/m2 soit 500 p.m, est le paramètre fondamental qui influence la taille des résidus secs formés après séchage du gel et qui assure ainsi que des résidus secs de taille millimétrique et non des résidus pulvérulents soient formés, de tels résidus étant facilement éliminés par un procédé mécanique et de préférence par aspiration. Le gel est ensuite maintenu sur la surface à traiter pendant toute la durée nécessaire à son séchage. Au cours de cette étape de séchage dont on peut considérer qu'elle constitue la phase active du procédé selon l'invention, le solvant contenu dans le gel, à savoir généralement l'eau contenue dans le gel, s'évapore jusqu'à l'obtention d'un résidu sec et solide. La durée de séchage dépend de la composition du gel dans les gammes de concentration de ses constituants données plus haut, mais aussi, comme on l'a déjà 556503PA précisé, de la quantité de gel déposée par unité de surface c'est-à-dire de l'épaisseur de gel déposée. La durée de séchage dépend aussi des conditions climatiques à savoir de la température et de l'humidité relative de l'atmosphère dans laquelle se trouve la surface solide. Le procédé selon l'invention peut être mis en oeuvre dans des conditions climatiques extrêmement larges, à savoir à une température T de 1°C à 50°C et à uneh..-rryLlé relative de 20% à 80%. La durée de séchage du gel selon l'invention est donc généralement de 1 heure à 24 heures à une température T de 1°C à 50°C et à une humidité relative HR de 20% à 80%. Comme on l'a déjà indiqué plus haut, la formulation du gel selon l'invention, et notamment la nature et la concentration du retardateur de séchage, agent de décontamination est telle que soit garanti un temps de séchage du gel suffisant pour réaliser des observations fiables lors de l'étape b) du procédé selon l'invention tel qu'exposé plus bas, et pour réaliser la décontamination. Ainsi la formulation du gel est généralement telle qu'elle assure un temps de séchage a n'est autre que le temps nécessaire pour que les réactions d'érosion permettent d'éliminer une couche de surface contaminée du matériau. Les espèces contaminantes radioactives sont éliminées par dissolution des dépôts irradiants ou par corrosion des matériaux supports de la contamination. Il y a donc véritablement transfert de la contamination nucléaire vers le gel sec, par exemple sous la forme de paillettes de gels secs. La surface spécifique de la charge minérale généralement utilisée qui est généralement de 50 m2/g à 300 m2/g, de préférence de 100 m2/g et la capacité d'absorption du gel selon l'invention permettent de piéger la contamination labile (surfacique) et fixée du matériau constituant la surface à traiter. A l'issue du séchage du gel, le gel organominéral peut se fracturer de manière homogène pour donner des résidus secs solides millimétriques, par exemple d'une taille de 1 à 10 mm, de préférence de 2 à 5 mm non pulvérulents, généralement sous la forme 556503PA de paillettes solides ou bien le gel peut former un film sec d'une épaisseur, par exemple de 100 mm à 500 'lm. Les résidus secs, tels que des paillettes obtenues à l'issue du séchage présentent une faible adhérence à la surface du matériau décontaminé. De ce fait, les résidus secs obtenus après séchage du gel peuvent être facilement récupérés par simple brossage et/ou aspiration. Toutefois, les résidus secs peuvent aussi être évacués par jet de gaz, par exemple par jet d'air comprimé. Le film sec peut également être récupéré par décollement ou par simple essuyage à l'aide d'un tissu incinérable éventuellement après remouillage du gel. Ainsi, aucun rinçage par un liquide n'est généralement nécessaire, et le procédé selon l'invention ne génère aucun effluent secondaire. On peut cependant, bien que cela ne soit pas préféré, et si on le souhaite, éliminer les résidus secs au moyen d'un jet de liquide. A l'issue du procédé selon l'invention, on récupère un déchet solide directement conditionnable, par exemple sous forme de paillettes pouvant être conditionnées en l'état. Il en résulte comme on l'a déjà indiqué plus haut une diminution significative de la quantité d'effluents produits ainsi qu'une simplification notable en terme de filière de traitement du déchet et d'exutoire. De plus, dans le domaine du nucléaire, le fait de ne pas avoir à retraiter les paillettes avant le conditionnement du déchet constitue un atout considérable. A titre d'exemple, dans le cas où l'on applique 1000 grammes de gel par m2de surface traitée, la masse de déchet sec produite est inférieure à 200 grammes par m2. Ainsi, à la fin du séchage, on n'a pas recours à des procédés physiques souvent délicats à mettre en oeuvre dans les zones actives, comme le frottis et le polissage qui présente un risque de dissémination de poussières radioactives dans l'air, et le gel est facilement récupérable par aspiration ou par décollement ou par simple essuyage à l'aide d'un tissu incinérable. Le gel contient éventuellement tout ou partie de la contamination initiale déposée sur la surface. S56503PA Les changements de couleur ultérieurs des résidus de gels après récupération peuvent également être suivis pour évaluer l'activité radiologique éliminée par le gel. L'invention va maintenant être décrite en référence aux exemples suivants, donnés à titre illustratif et non limitatif. EXEMPLES. Dans les exemples qui suivent, on met en oeuvre des gels selon l'invention pour détecter diverses contaminations radioactives par le procédé selon l'invention. Les gels selon l'invention, utilisés dans les exemples sont soit des gels à colorant soit des gels au Fer ll, Xanthane, et Xylénol orange dénommés gels de FXX. Les gels selon l'invention utilisés dans les exemples sont préparés de la manière suivante. Préparation des gels à colorants organiques, utilisés dans les exemples 4 et 5 : La préparation des solutions pour les gels à colorants est effectuée en suivant le même protocole expérimental. Le colorant est choisi parmi les colorants commerciaux hydrosolubles tels que l'Erioglaucine, le Xylenol orange, le Reactive Black 5, la Rhodamine 6 G, la Safranine O, l'Aura mine 0, le Méthyl orange, le Méthyl rouge, le Congo rouge, le Noir eriochrome T. Le colorant est ajouté à de l'eau en une quantité telle qu'elle permette d'obtenir une solution présentant la concentration voulue entre 20 et 60.10-6 moLL-1. On agite le mélange d'eau et de colorant afin d'homogénéiser le contenu de la solution. La solution liquide de colorant ainsi préparée est gélifiée par ajout d'un viscosant organique. Dans les exemples 4 et 5 qui suivent, le viscosant organique utilisé qui est pseudo- plastique et rhéofluidifiant est la gomme de xanthane. On ajoute la gomme de xanthane dans un bécher à la concentration voulue, qui varie entre 1 et 5 g/100 mL de solution colorante. La concentration optimale en xanthane varie entre 20 et 30 g/L. 556503PA Le bécher doit être légèrement chauffé tout en agitant à l'aide d'un agitateur mécanique à 2000 tr.mint jusqu'à la solubilisation totale de la gomme de xanthane. Il est strictement nécessaire de maîtriser la température de chauffe. Celle-ci ne doit pas dépasser 40°C afin de limiter l'hydrolyse acide de la molécule de xanthane. Pour les gels hybrides organominéraux (exemple 5), la silice est ajoutée à la fin, une fois que la gomme de xanthane est complètement solubilisée à une concentration en silice entre 10 et 60 g/ L de solution. Le gel est agité durant 10 min à l'aide d'un agitateur muni d'une double hélice à 2000 tr.min-1, afin d'assurer une homogénéisation des particules de silice dans le gel. Préparation des gels de Fer(II), Xanthane, et Xylenol orange (gels dits gels de « FXX »), utilisés dans les exemples 1 à 3: On ajoute dans une fiole le Xylénol orange (Xo) à une concentration comprise entre 20 et 80.10-6mol.L-1. On agite pendant quelques minutes afin de bien homogénéiser la solution. Puis, on ajoute entre 10 et 20.10-3mo11-1 d'acide sulfurique afin de limiter l'oxydation des ions Fe' en Fe3+. Ensuite, on ajoute un retardateur de séchage à une concentration entre 1 et 2 mol.L-1 tel que l'acide phosphorique afin de limiter le phénomène de séchage et de garder un film de gel humide. On laisse reposer la solution quelques minutes. Pendant ce temps, on ajoute entre 0,2 et 0,6.10-3mol.L-1 de sulfate de fer(11) et on referme la fiole rapidement afin de limiter l'oxydation des ions ferreux en ions ferriques par l'oxygène ambiant. Le solvant de ce gel est de l'eau. La solution peut être stockée dans un réfrigérateur. La gomme de xanthane (Xn) est mélangée à la solution ainsi préparée avant l'utilisation du gel. On verse entre 10 et 50 g de gomme de xanthane, selon la consistance voulue du gel, dans 100 mL de la solution préparée, placée dans un bécher, puis on chauffe le contenu du bécher, tout en agitant vigoureusement à l'aide d'un agitateur mécanique, à une vitese de rotation de 2000 tr.min1, jusqu'à la solubilisation totale de la gomme de xanthane. Il est absolument nécessaire de maîtriser la température de chauffe. Celle-ci ne doit pas dépasser 40°C afin de limiter l'hydrolyse acide de la molécule de xanthane. Enfin, le gel 556503PA préparé est centrifugé à 4400 tr.min-1 durant 30 secondes afin d'éliminer les bulles piégées dans le gel lors de l'agitation. La formulation du gel dit gel de FXX utilisée dans les exemples 1 à 3 est la suivante: [Xo]o= 60i.tM; [Fe210= 0,4 mM; [H2504]o= 20 mM; [H3PO4]o= 1,5 M; [Xn]= 20 g.L-1, où Xo désigne le Xylénol orange, et Xn désigne le xanthane. Exemple 1: Détection d'une tache de contamination fixe de Pu02 -essentiellement émetteur a- par un gel à complexe coloré de FXX dont la formulation est précisée ci-dessus. Dans cet exemple, on réalise des essais conformément au procédé selon l'invention, afin de détecter une tâche fixe de contamination réelle de Pu02 de l'ordre de 6 nmoles.cm- 2; ayant une activité initiale de 3720 Bq et un débit de dose de h= 37 Gy.h-1, à l'aide d'une fine couche d'un gel selon l'invention d'une épaisseur d'environ 6 mm. Une couche d'oxyde de plutonium circulaire d'un diamètre de 1 cm et d'une épaisseur d'environ 40 um, formant une tache de contamination est déposée au centre d'une nacelle en verre autrement dit dans le creux de cette nacelle en verre. On étale ensuite un film d'un gel selon l'invention sur la couche d'oxyde de plutorium. A titre de référence, un film de gel est également étalé directement sur le verre de la nacelle autour de la tache de contamination. Grace au logiciel JIM P, on a effectué des histogrammes sur la distribution statistique des valeurs de couleurs dans le film de gel. Le codage RVB (rouge-vert-bleu) est le modèle idéal pour expliquer la synthèse additive des couleurs puisqu'il consiste à représenter l'espace des couleurs à partir des trois couleurs primaires, à savoir : le rouge (longueur d'onde 700 nm), le vert (longueur d'onde 546,1 nm), et le bleu (longueur d'onde 425,8 nm). En codant chacune des composantes colorées sur un octet, on obtient 256 valeurs pour chaque couleur. Le codage RVB a été déterminé pour chaque essai afin d'identifier la couleur moyenne du gel. S56503PA On a pris des photographies du gel de FXX étalé sur la tache de contamination d'oxyde de plutonium au milieu de la nacelle immédiatement après l'application du gel (temps tO), et après 8 heures (temps t1), 23 heures (temps t2), et un mois (temps t3), de contact entre le gel et la tache de contamination et on a déterminé chaque fois le codage RVB correspondant. Les codages RVB obtenus sont donnés dans le Tableau 1 suivant : tO ti t2 t3 Rouge 202,2 102,2 71,7 129,4 Vert 202 96,7 84,2 138,1 Bleu 42 51,9 106,2 203 Tableau 1. Le Tableau 1 montre que la détection visuelle de la contamination est possible. Le gel de référence étalé sur le verre de la nacelle autour de la tâche de contamination et le gel étalé sur la tâche de contamination possèdent la même coloration jaune au départ. A partir de 8h de contact avec la contamination, de petites tâches bleues violettes proches de la surface de contact commencent à apparaître au sein du gel appliqué sur la tâche, de manière localisée. Ces petites tâches révélées pourraient être expliquées par l'inhomogénéité du dépôt de Pu. Ces observations indiquent dans un premier temps que le gel a réagi sur une épaisseur (du gel) de 40 micromètres avec les particules a émises par la tâche de contamination. Dans un second temps, le composé Xo-Fe2*, transformé en Xo-Fe3+ par oxydation radiolytique, diffuse dans le gel. Au bout de 23 h, la coloration bleue violette est observée dans tout le volume du gel. Par ailleurs, la coloration jaune du gel de référence en périphérie de la tâche permet de confirmer que le changement de couleur est bien dû à la radiolyse a provenant de la contamination. S56503PA Toutefois, si le gel est conservé pendant plusieurs jours, il finit par s'oxyder naturellement et sa coloration vire du jaune au violet après un mois. Ceci s'explique par le fait que les ions ferreux finissent par s'oxyder très lentement en ions ferriques sous l'effet de l'oxygène dissous et de l'oxygène de l'air. Cet essai a été réalisé deux fois de s'assurer de la reproductibilité de la révélation. Les résultats sont identiques. Le gel de FXX est donc sensible aux rayonnements a et permet de détecter la contamination par oxydation radiolytique en moins d'une journée. Par conséquent, le gel de FXX à complexe coloré est radiosensible et peut être utilisé dans une installation nucléaire dans le cadre d'une application industrielle afin de détecter visuellement une contamination surfacique a en quelques heures. Afin d'augmenter la sensibilité de ce gel, on peut compléter la perception de la couleur effectuée à l'ceil nu, par une observation à l'aide d'une caméra spectrale, par exemple celle fournie par SPECIM®, afin de détecter plus rapidement une contamination y pour des doses inférieures. A l'aide d'une caméra spectrale, il est en effet possible de balayer la surface du gel étalé sur la contamination. Les résultats fournissent une image spectrale en 3D du gel, superposée à une autre dans le domaine du visible. Ceci permet d'observer un changement de couleur qui passe inaperçu à l'oeil nu, à l'aide de la mesure de l'absorbance. Le gel de FXX est concentré à 1,5M en acide phosphorique, il sèche partiellement et contient 30 % des molécules d'eau liées dans la matrice du gel a la fin du séchage. Le film de gel est toujours imprégné d'eau. En pulvérisant de l'eau tiède sur le gel, ce dernier va se charger en eau. La récupération du film de gel contaminé est ensuite effectuée facilement par simple essuyage à l'aide d'un tissu. Exemple 2 : Détection d'une tache de contamination de CsCI -essentiellement émetteur 13-y - par un gel à complexe coloré de FXX dont la formulation est précisée ci-dessus, et décontamination par ce gel. Dans cet exemple, on réalise des essais conformément au procédé selon l'invention, afin de détecter une tâche fixe de cdntamination réelle de 137CsCI, d'une surface d'environ 556503PA 1 cm2, ayant une activité initiale de 20 KBq à l'aide d'une fine couche, film, d'un gel selon l'invention d'une épaisseur d'environ 6 mm. Une couche de 137CsCI circulaire d'un diamètre de 1 cm et d'une épaisseur d'environ 40 lin formant une tache de contamination est déposée au centre d'une nacelle en verre, autrement dit dans le creux de cette nacelle en verre. On étale ensuite un film d'un gel selon l'invention d'une épaisseur d'environ 6 mm sur la couche de 1-37CsCl. A titre de référence, ,-n `ln de gel est également étalé directement sur le verre de la nacelle autour de la tache de contamination. On a pris des photographies du gel de FXX étalé sur la tache de contamination de 1-37CsCI au milieu de la nacelle immédiatement après l'application du gel (temps t0), et après 48 heures (temps t1) de temps de contact entre le gel et la tache de contamination et on a déterminé chaque fois le codage RVB correspondant. Les codages RVB obtenus sont donnés dans le Tableau 2 suivant : ta tl Rouge 194,2 70,5 Vert 198,3 86,8 Bleu 103,7 157 Tableau 2. Le Tableau 2 montre que le changement de la couleur du gel de FXX du jaune vers le violet est atteint au bout de 48h, indiquant surtout la présence des émissions p- du césium. Les rayonnements ne contribuent qu'a hauteur de 1% à la révélation car leur atténuation dans une épaisseur de 6 mm de gel est infiniment faible. Dans le but de prédire quel type de rayonnement ionisant est responsable changement de couleur, on a calculé le parcours maximal des électrons émis par la désintégration du 137Cesium (Tableau 2) par les formules suivantes (1) et (2) ILyoussi, 20101: Energie des électrons inférieure à 0,8 MeV : R (g.cm-2 ) = 0407x E138(MeV) (1) 556503 PA Energie des électrons entre 0,8 et 3,7MeV : R (g.cm-2) = 0,5 42x E0,1 3 3 (MeV) - (2) En appliquant ces deux formules aux électrons émis par la désintégration u 137Cs, ayant des énergies de 0,512 et de 1,1174 MeV, on obtient respectivement des parcours de 1,6 et de 5 mm. Par conséquent, ces électrons sont totalement atténués dans le film de gel et sont responsables du changement de couleur, puisque les rayonnements y ne sont, quant à eux, que très légèrement atténués. Le gel a été ensuite éliminé par essuyage comme dans l'exemple 1. L'activité résiduelle, finale, de la nacelle a été ensuite mesurée par compteur y afin de savoir si le gel est contaminé dans le but de gérer son conditionnement. L'activité résiduelle, finale, de la nacelle est de 360 Bq. Le facteur de décontamination correspond au rapport de l'activité initiale sur l'activité finale. Le facteur de décontamination calculé est de l'ordre de 55,5. Ces résultats montrent d'une part que le gel de FXX a pu révéler, détecter, la contamination en 48h, et d'autre part qu'il possède un fort pouvoir décontaminant, car il est capable de retenir les radioéléments dans la matrice de gel. Ces deux résultats indiquent donc la possibilité d'utiliser ce gel sur une contamination I3-y réelle dans des installations nucléaires. La récupération de ce gel à l'issue de la détection, décontamination, est réalisée de la même manière que dans l'exemple 1. Il est à noter, là-aussi, dans cet exemple, que l'utilisation de la caméra spectrale permet de visualiser la détection de la contamination de façon plus sensible que l'oeil humain, et par conséquent de la détecter pour de plus faibles doses. Exemple 3 : Détection de rayonnements y par un gel à complexe coloré de FXX dont la formulation est précisée ci-dessus. S56503 PA Dans cet exemple, on réalise des essais conformément au procédé selon l'invention, afin de détecter une source de rayonnement y à l'aide d'une fine couche d'un gel selon l'invention d'une épaisseur de 2 mm. Les gels de FXX ont été irradiés dans une installation d'irradiation y selon les caractéristiques suivantes : Emission y de 137Cs ; D=750 mGy.h-1. Lors de cette campagne d'irradiation, il a été choisi d'effectuer les irradiations avec des cuves en quartz d'une épaisseur de 2 mm remplies de gel afin de simuler une fine couche de gel déposé sur une contamination émettrice de rayonnement y. Quatre cuves en quartz remplies de gel de FXX sont préparées et elles sont irradiées à des doses respectives de 0 Gy, 4,6 Gy, 17,5 Gy, et 24 Gy. On a pris des photographies du gel de FXX irradié de chacune des quatre cuves et on a déterminé chaque fois le codage RVB correspondant. Les codages RVB obtenus sont donnés dans le Tableau 3 suivant : Tableau 3 A une faible dose, de l'ordre de 5 Gy, le gel vire déjà vers une coloration verte intermédiaire. Cette coloration est un mélange entre le jaune et le bleu violet. Elle 20 correspond à l'oxydation partielle des ions Fer(II) en Fer(I11). Ceci traduit donc la sensibilité du gel à partir de 5 Gy. Au-delà de 17 Gy, le gel passe complètement à la couleur bleu violette. Le gel a été ensuite éliminé par essuyage comme dans les exemples 1 et 2. Dose absorbée 0 Gy 4,6 Gy 17,5 Gy 24 Gy 228 155 119,7 101,1 199,6 155,8 137,1 119,3 86 127,4 153 142,5 Rouge Vert Bleu 556503PA Ces résultats indiquent la possibilité d'utiliser ce gel sur une contamination y réelle dans des installations nucléaires afin de détecter de manière visuelle une contamination y en quelques heures. La récupération de ce gel à l'issue de la détection est réalisée de la même manière que dans les exemples 1 et 2. On peut améliorer la perception de la couleur du gel à l'aide d'une caméra spectrale ce qui permet de détecter plus rapidement une contamination y pour des doses inférieures. Exemple 4: Détection d'une tache de contamination labile de nitrate de plutonium par un gel à colorant organique selon l'invention. Dans cet exemple, on réalise des essais conformément au procédé selon l'invention, afin de détecter une tache de contamination de nitrate de plutonium Pu02(NO3)2 de 0 7 gmoles.cm-2, ayant une activité initiale D= 3860 Gy.h-1 à l'aide d'une fine couche d'un gel à colorant selon l'invention d'une épaisseur d'environ 6 mm. Une couche de nitrate de plutonium circulaire d'un diamètre de 1 cm et d'une épaisseur d'environ 40 formant une tache de contamination, est déposée au centre d'une nacelle en verre autrement dit dans le creux de cette nacelle en verre. On étale ensuite une couche d'un gel à colorant organique selon l'invention sur la couche de nitrate de plutonium. A titre de référence, un film de gel est également étalé directement sur le verre de la nacelle autour de la tache de contamination. La formulation du gel dit colorant utilisé dans cet exemple, qui complexe le plutonium au degré d'oxydation (VI), est la suivante: [Erioglaucine]o= 5011M ; [HCI04]= 1 M afin de limiter l'hydrolyse du Pu(VI); [Xn]= 20 g.1-1. Le solvant de ce gel est de l'eau. On a pris des photographies du gel à colorant à l'érioglaucine étalé sur la tache de contamination « labile » de nitrate de plutonium au milieu de la nacelle immédiatement après l'application du gel (temps tO), et après 3 heures (temps t1), et 23 heures de contact (temps t2) entre le gel et la tache de contamination et on a déterminé chaque fois le codage RVB correspondant. 556503PA Il est à noter cependant, que certaines photos ne reflètent pas exactement la couleur réelle car une partie de la lumière est absorbée à la traversée de la vitre des boîtes à gants. Les codages RVB obtenus sont donnés dans le Tableau 4 suivant : to t2 Rouge 104,7 153,8 113,2 Vert 128,7 174,5 103,5 Bleu 96,1 117,8 67 Tableau 4 Au début (à tO), la tâche de contamination due au plutonium est observée sur toute la surface du creux de la nacelle. La coloration verte du gel est celle de l'erioglaucine dans un i1 _u acide perchlorique 1M. La coloration du gel vire rapidement, en moins de 3 heures, vers le jaune. La coloration jaune-orangé est attribuée à la réaction de complexation entre le plutonium et l'erioglaucine dans un milieu acide perchlorique 1 M. Au-delà de 23 h, le gel sèche et la coloration jaune-orange est mieux perçue. Par ailleurs, le gel de référence présente une coloration légèrement jaune. Ceci est dû à la diffusion du complexe dans le gel périphérique autour de la tâche. La récupération de ce gel à l'issue de la détection, décontamination, est réalisée de la même manière que dans les exemples 1, 2, et 3. Cet exemple prouve que l'on peut détecter une contamination labile de plutonium à l'aide d'un gel selon l'invention qui réagit par complexation. Une caméra spectrale peut être utilisée afin d'observer des changements de coloration pour de plus faibles doses et plus rapidement. Le début de changement de couleur des gels à colorants sur une contamination de Pu peut alors être observé même lorsque ce changement de couleur n'est pas perçu à l'oeil nu. Cette caméra spectrale permet, à l'aide d'une image visuelle superposée à une image obtenue par mesure spectroscopique du gel en 3D, de confirmer la présence de rayonnements ionisants interagissant avec le gel et responsables du changement de couleur. 556503PA Exemple 5: Détection de rayonnement y par un gel à colorant organique selon l'invention. Dans cet exemple, on réalise des essais conformément au procédé selon l'inver afin de détecter des rayonnements y par une fine couche de gel d'épaisseur de 1 mm. La formulation du gel dit gel à colorant utilisé dans cet exemple est la suivante: [Colorantlo= 30 4M; [Xn]= 2D 8.L1; [Si02]= 20 g.L-1. Le solvant de ce gel est de l'eau. Les colorants testés ont été classés par les inventeurs selon leur ordre de radiosensibilité décroissante, obtenu à la suite d'expérimentations d'irradiations y à débit de dose contrôlée menées sur des échantillons liquides à la même concentration : Erioglaucine, Xylenol orange, Réactive black 5, Rhodamine 6 G, Safranine 0, Auramine 0, Méthyl orange, Méthyl rouge, Congo rouge, Noir erichrome T. La fine couche de gel déposé est séchée pendant 10 h à 25°C, sous une humidité relative HR de 40% et pour une vitesse de l'air de séchage Vair de 0,035 m.s-1. Ces gels sont moins radiosensibles que les gels de FXX. Ils nécessitent des doses plus élevées de l'ordre de quelques centaines de Gray (environ 500 Gy) afin de se décolorer et de détecter les rayonnements. La présence de silice dans ces gels joue un rôle en tant que créateur de contrainte au sein du film de gel lors du séchage. Ceci a pour conséquence de fragiliser le film de gel lors du séchage. Le film peut être facilement éliminé par ';lrrp1,-, décollage du film. 556503PA EFERENCES 1. [Fernandez et al., 2005] : A. Fernandez Fernandez, B. Brichard, H. Ooms, R. Van Nieuwenhove, & F. Berghmans, "Gamma Dosimetry Using Red 4034 Harwell Dosimeters in Mixed Fission Neutrons and Gamma Environments", IEEE Transcations on Nuclear Science, Vol. 52, No. 2, Avril 2005. 2. [Rousselle et al., 1998] : Rousselle I., B. Castelain, B. Coche-Dequeant, T. Sarrazin, and J. Rousseau, « Contrôle de qualité dosimétrique en radiothérapie stéréotaxique à l'aide de gels radiosensibles », Cancer/Radiothérapie, 2(2): p. 139-145, 1998. 3. [Fenton, 1894] : Fenton H.J.H. LXXl11, "Oxidation of tartaric acid in presence of Iran", Journal of the Chemical Society, Transactions. 65(0): p. 899-910, 1894. 4. [Lyoussi, 2010] : Lyoussi A., « Détection de rayonnements et instrumentation nucléaire ». EDP SCIENCES New York, Chap. 2, pp. 3- 46, 2010. REVENDICATIONS1. Gel pour détecter et localiser une contamination radioactive en surface d'un substrat en un matériau solide, ladite contamination étant causée par au moins une espèce radioactive se trouvant en surface du substrat solide et/ou sous ladite surface dans la profondeur du substrat, comprenant : - un composé C susceptible de changer de couleur dans le domaine visible ou de longueur d'onde d'émission en dehors du domaine visible, ou de présenter une diminution de son absorbance, par exemple une décoloration, lorsqu'il est mis en contact avec ladite espèce radioactive et/ou lorsqu'il est exposé à un rayonnement émis par dite espèce radioactive; un agent viscosant organique rhéofluidifiant ; un solvant aqueux ; éventuellement un agent viscosant inorganique rhéofluidifiant ; éventuellement un retardateur de séchage et agent de décontamination choisi parmi les acides minéraux et organiques. 2. Gel selon la revendication 1, dans lequel l'agent viscosant organique rhéofluidifiant est la gomme xanthane. 3. Gel selon la revendication 1 ou 2, dans lequel l'agent de décontamination et retardateur de séchage est choisi parmi l'acide nitrique, l'acide sulfurique, l'acide perchlorique, l'acide oxalique, l'acide phosphorique, et leurs mélanges. 4. Gel selon l'une quelconque des revendications précédentes, dans lequel le solvant aqueux est l'eau. 5. Gel selon l'une quelconque des revendications précédentes, dans lequel l'agent viscosant inorganique rhéofluidifiant est choisi parmi les oxydes de métaux tels que les alumines, les oxydes de metalloïdes tels que les silices, les hydroxydes de métaux, lesS56503 PA hydroxydes de metalloïdes, les oxyhydroxydes de métaux, les oxyhydroxydes de métalloïdes, les aluminosilicates, les argiles telles que la smectite, et leurs mélanges. 6. Gel selon la revendication 5, dans lequel l'agent viscosant inorganique rhéofluidifiant est choisi parmi les silices pyrogénées, les silices précipitées, les silices hydrophiles, les silices hydrophobes, les silices acides, les silices basiques, et leurs mélanges. 7. Gel selon la revendication 6, dans lequel l'agent viscosant inorganique rhéofluidifiant est constitué par un mélange d'une silice précipitée et d'une silice pyrogénée. 8. Gel selon l'une quelconque des revendications 1 à 4, dans lequel le composé C est un complexe coloré d'un ligand organique et d'un ion métallique. 9. Gel selon la revendication 8, dans lequel le ligand organique est le xylénol orange et l'ion métallique est l'ion ferreux, Fer(II), en solution dans de l'acide sulfurique 10. Gel selon la revendication 8 ou 9 caractérisé en ce qu'il ne comprend pas d'agent viscosant inorganique rhéofluidifiant. 11. Gel selon la revendication 10, constitué par: - de 20 à 80 prnol/L du ligand organique tel que le xylénol orange; environ 0,4 mmol/L de l'ion ferreux dans l'acide sulfurique à une concentration de 20 mmol/L ; - de 10 à 50 g/L de l'agent viscosant organique rhéofluidifiant tel que la gomme xanthane ; éventuellement de 0,01 à 2 mol/L, de préférence de 0,2 à 2 mol/L du retardateur de séchage et agent de décontamination tel que l'acide phosphorique;S56503PA - et le reste de solvant aqueux, de préférence l'eau. 12. Gel selon l'une quelconque des revendications 1 à 7, dans lequel le composé C est un colorant organique. 13. Gel selon revendication 12, dans lequel le colorant organique est choisi parmi l'Erioglaucine, le Xylenol orange, le Reactive Black 5, la Rhodamine 6 G, la Safranine 0, l'Auramine 0, le Méthyl orange, le Méthyl rouge, le Congo rouge, le Noir erichrome T. 14. Gel selon la revendication 12 ou 13 constitué par : - un colorant organique ; - un agent viscosant organique rhéofluidifiant ; - un agent viscosant inorganique rhéofluidifiant ; un solvant aqueux ; et éventuellement un retardateur de séchage et agent de décontamination choisi parmi les acides minéraux et organiques. 15. Gel selon la revendication 14, constitué par : - de 20 à 50 mmol/L du colorant organique ; de 8 à 25 g/L de l'agent viscosant organique rhéofluidifiant tel que la gomme xanthane ; - éventuellement de 1 à 5% en masse de l'agent viscosant inorganique rhéofluidifiant, tel que la silice - éventuellement de 0,01 à 2 mol/L, de préférence de 0,2 à 2 mol/L du retardateur de séchage et agent de décontamination tel que l'acide phosphorique; - et le reste de solvant aqueux, de préférence l'eau. 16. Procédé de détection et de localisation d'une éventuelle contamination radioactive en surface d'un substrat solide, ladite contamination étant causée par au moins une espèce radioactive susceptible de se trouver en surface du substrat solide et/ou sous556503PA ladite surface dans la profondeur du substrat dans lequel on réalise les étapes successives suivantes : a) on dépose une couche d'un gel selon l'une quelconque des revendications 1 à 15, sur ladite surface ; b) on maintient le gel sur la surface pendant une durée qui est la durée suffisante : - pour éventuellement que le composé C change de couleur dans le domaine visible ou de longueur d'onde d'émission en dehors du domaine visible, ou présente une diminution de son absorbance, par exemple une décoloration, du fait de sa mise en contact avec ladite espèce radioactive et/ou lors de son exposition à un rayonnement émis par ladite espèce radioactive ; - pour que le gel sèche et forme un résidu sec et solide contenant éventuellement ladite espèce radioactive ; et pendant cette durée, on observe les changements de couleur du gel dans le domaine visible ou de longueur d'onde d'émission du gel en dehors du domaine visible, ou les diminutions de l'absorbance du gel, par exemple les décolorations du gel, ainsi que la(les) zones de la couche de gel dans laquelle (lesquelles) se produisent les changements de couleur du gel dans le domaine visible ou de longueur d'onde d'émission du gel en dehors du domaine visible, ou les diminutions de l'absorbance du gel, par exemple les décolorations du gel ; c) éventuellement, on élimine le résidu sec et solide contenant éventuellement ladite espèce radioactive, cette étape c) constituant une étape de décontamination. d) éventuellement, on observe sur le résidu réhumidifié si besoin, les changements de couleur du résidu dans le domaine visible ou de longueur d'onde d'émission en dehors du domaine visible ou les diminutions d'absorbance. 17. Procédé selon la revendication 16, dans lequel, lors de l'étape b) on observe les changements de couleur du gel dans le domaine visible ou de longueur d'onde d'émission du gel en dehors du domaine visible, ou les diminutions de l'absorbance du gel, par exemple les décolorations du gel, ainsi que la(les) zones de la couche de gel dans laquelle556503PA (lesquelles) se produisent les changements de couleur du gel dans le domaine visible ou de longueur d'onde d'émission du gel en dehors du domaine visible, ou les diminutions de l'absorbance du gel, par exemple les décolorations du gel, à l'oeil nu ou avec une caméra spectrale. 18. Procédé selon l'une quelconque des revendications 16 ou 17, dans lequel la contamination est une contamination a ou P en surface du substrat solide, causée par exemple par une couche d'oxyde ou par des particules ; et/ou une contamination p-y en surface du substrat solide ; et/ou une contamination y dans la profondeur du substrat. 19. Procédé selon l'une quelconque des revendications 16 à 18, dans lequel le gel est appliqué sur la surface à raison de 100 g à 2000 g de gel par m2 de surface, de préférence de 500 g à 1500 g de gel par m2 de surface, de préférence encore de 600 g à 1000 g de gel par m2 de surface. 15 20. Procédé selon l'une quelconque des revendications 16 à 19, dans lequel couche de gel déposée lors de l'étape a) a une épaisseur de 50 p.rn à 6 mm, de préférence la couche de gel déposée lors de l'étape a) a une épaisseur de 501.tm à 100 1.im lorsque la contamination radioactive que l'on souhaite détecter et localiser est une contamination a, 20 une épaisseur jusqu'à 2 mm lorsque la côntamination radioactive que l'on souhaite détecter et localiser est une contamination P, et une épaisseur de 2 mm à 6 mm lorsque la contamination radioactive que l'on souhaite détecter et localiser est une contamination y. 21. Procédé selon l'une quelconque des 16 à 20, dans lequel lors de l'étape b), le 25 séchage est réalisé à une température de 1°C à 50°C, de préférence de 15°C à 25°C, et sous une humidité relative de 20% à 80%, de préférence de 20% à 70%. 22. Procédé selon l'une quelconque des revendications 16 à 21, dans lequel le gel est maintenu sur la surface pendant une durée de 2 à 72 heures, de préférence de 2 à 30 48 heures, de préférence encore de 3 à 24 heures. 10 56503PA 23. Procédé selon l'une quelconque des revendications 16 à 22, dans lequel le résidu sec et solide se présente sous la forme de particules, par exemple de paillettes, d'une taille de 1à 10 mm, de préférence de 2 à 5 mm, ou sous la forme d'un film sec. 24. Procédé selon l'une quelconque des revendications 16 à 23, dans lequel le résidu sec et solide est éliminé de la surface solide par brossage, aspiration, décollement, ou essuyage après remouillage éventuel.